(57)【要約】      （修正有）【課題】硼化塩浴中のＡｌ２Ｏ３やＳｉＯ、ＣａＯなどの温度が上がることで部材表面に形成する皮膜品質の低下や処理効率の低下を招くことなく、かつ安全性の高い、鋼鉄部材表面に複合硬化層を形成する方法と、この方法によって得られる表面に複合硬化層を有する鋼鉄部材を提供する。【解決手段】硼砂を主成分とする塩浴中にＡｌ−Ｍｇ合金を添加してなる溶融状態の硼砂塩浴中に、浸炭層を有する鋼鉄部材を浸漬することによって、鋼鉄部材の表面に、浸炭層と硼化物層とからなる硼化浸炭複合化層を形成する鋼鉄部材表面への複合硬化層の形成方法および表面に複合硬化層を有する鋼鉄部材。【選択図】図２
2017008399.tif 000002
【特許請求の範囲】
【請求項１】
硼砂を主成分とする塩浴中にＡｌ−Ｍｇ合金を添加してなる溶融状態の硼砂塩浴中に、表面に浸炭層を設けてなる鋼鉄部材を浸漬することによって、該鋼鉄部材の表面に、浸炭層と硼化物層とからなる硼化浸炭複合化層を形成することを特徴とする鋼鉄部材表面への複合硬化層の形成方法。
【請求項２】
前記硼化浸炭複合化層は、下層が鋼鉄部材表面に形成された浸炭層であり、その浸炭層の上に上層として硼化物層が形成されたものであって、該浸炭層および硼化物層は互いにその境界において融合して複合化した層であることを特徴とする請求項１に記載の鋼鉄部材表面への複合硬化層の形成方法。
【請求項３】
鋼鉄部材表面に形成される浸炭層は、粉末法や溶融塩法、ガス法、あるいは真空法のような浸炭法のうちから選ばれる１種以上の方法によって部材表面に直に形成されていることを特徴とする請求項１または２に記載の鋼鉄部材表面への複合硬化層の形成方法。
【請求項４】
前記Ａｌ−Ｍｇ合金は、Ｍｇを１．２〜９３ｍａｓｓ％含み、残部がＡｌおよび不可避的不純物からなり、直径２〜１０ｍｍ、長さ５〜２０ｍｍの小片または小塊であることを特徴とする請求項１に記載の鋼鉄部材表面への複合硬化層の形成方法。
【請求項５】
前記硼砂塩浴は、温度が７００℃〜１１５０℃の温度に維持されることを特徴とする請求項１に記載の鋼鉄部材表面への複合硬化層の形成方法。
【請求項６】
還元材としてＡｌ−Ｍｇ合金を含む溶融状態の硼砂塩浴中に、表面に浸炭層を設けてなる鋼鉄部材を浸漬することによって、該浸炭層の上に硼化物層を形成したものであり、該浸炭層および硼化物層とが冶金的に融合して複合化した硼化浸炭複合化層となっていることを特徴とする表面に複合硬化層を有する鋼鉄部材。
【請求項７】
前記硼化浸炭複合化層の硼化物層は、上記硼砂塩浴中のＡｌ−Ｍｇ合金の還元反応によって硼砂成分から析出し遊離した活性硼素（Ｂ）によって形成された硬化層であることを特徴とする請求項６に記載の表面に複合硬化層を有する鋼鉄部材。
【請求項８】
前記硼化浸炭複合化層は、下層が鋼鉄部材表面に形成された浸炭層であり、その浸炭層の上に上層として硼化物層が形成されたものであって、該浸炭層および硼化物層は互いにその境界において融合して複合化した層であることを特徴とする請求項６または７に記載の表面に複合硬化層を有する鋼鉄部材。
【請求項９】
前記硼化浸炭複合化層の下層に位置する該浸炭層は、鋼鉄部材の高強度化層であることを特徴とする請求項６〜８のいずれか１に記載の表面に複合硬化層を有する鋼鉄部材。
【発明の詳細な説明】
【技術分野】
【０００１】
本発明は、鋼鉄部材の表面に浸炭層と硼化物層とからなる複合硬化層を形成する方法、および表面に複合硬化層を有する鋼鉄部材に関するものである。
【背景技術】
【０００２】
鋼鉄部材の表面に硬質層を形成する方法は、硼素供給源の形態によって、粉末法と溶融塩法に大別され、さらにその溶融塩法は溶融塩浸漬法と溶融塩電解法とに分類され、それぞれが実用化されている処理法である。
【０００３】
これらのうち、粉末法に属する技術としては、特許文献１、２に開示されているようなフェロボロン、アルカリ金属の炭酸塩などの混合粉末中に鋼鉄部材を埋没させ、不活性ガス中で７００℃〜９００℃に加熱する方法がある。その他、特許文献３には、硼素供給源として、Ｂ４Ｃ、ＫＢＦ４を用い、粉末の増量剤としてＳｉＣからなる混合粉末中で９５０℃に加熱する方法が開示されており、さらに特許文献４には、鋼鉄部材の表面をＳｉＣ粉末で覆い、その外周部に硼素供給源であるＢ４ＣとＫＢＦ４の混合粉末を用いて完全に被覆し、その後、非酸化性ガス中で９００℃〜１０５０℃に加熱する方法が開示されている。
【０００４】
一方、溶融塩法に属する方法としては、特許文献５〜７に、アルカリ金属化合物と酸化硼素などの溶融塩中に鋼鉄部材やＴｉ−Ａｌ合金部材を浸漬して硼化物皮膜を形成する技術が開示されている。さらに、特許文献８には、硼素供給源として硼砂（Ｎａ２Ｂ４０７）を用い、これにＡｌ粉末を添加することによって、硼砂成分から活性硼素（Ｂ）を析出させ、この遊離した活性硼素（Ｂ）を、鋼鉄部材の表面に拡散浸透させて硼化鉄皮膜を形成する方法が開示されている。
【０００５】
また、特許文献８には、活性硼素（Ｂ）を含む溶融塩にＳｉ、Ｃａ−Ｓｉ、Ｃａ−Ｓｉ−Ａｌなどの金属や合金などを添加した塩浴中に、鉄または鉄合金を浸漬して硼化物層を形成する方法が開示されている。
【０００６】
さらに、特許文献９には、硼素供給源として硼砂（Ｎａ２Ｂ４Ｏ７）を用い、これにＡｌ粉末を添加して活性硼素（Ｂ）を析出、遊離させ、この遊離した活性硼素（Ｂ）を鋼鉄部材の表面に拡散浸透させる方法が開示されている。
【先行技術文献】
【特許文献】
【０００７】
【特許文献１】特公昭４６−１３８０７号公報
【特許文献２】特公昭４８−２８２６１号公報
【特許文献３】特公昭５２−４５０１号公報
【特許文献４】特公平６−７６６５５号公報
【特許文献５】特開平８−２０８０６号公報
【特許文献６】特開平９−３６２０号公報
【特許文献７】特開２００７−１０５７７９号公報
【特許文献８】特公昭４９−１８５２９号公報
【特許文献９】特開２０１１−２０２２６０号公報
【発明の概要】
【発明が解決しようとする課題】
【０００８】
前述したように、硼砂塩浴を用いて鋼鉄部材の表面に硼化物層を形成するという既知の方法については、下記のような解決を必要とする課題が残されている。
（１）一般に硼化物層は硬く、耐摩耗性に優れているものの、脆弱層でもあるので、基材全体が大きな面圧を受けて座屈したり、変形応力が負荷されると硼化物層に割れが発生し、局部的に剥離するなど、その機能を十分に発揮できない場合がある。
【０００９】
（２）特許文献８に記載のＣａ、Ｓｉ、Ａｌなどを添加した硼砂塩浴や特許文献９に開示のＡｌ粉末を添加する硼砂塩浴による方法では、添加金属自体が取り扱い上危険な物質であるうえ、塩浴内での化学活性力も低く、良質な硼化物層を形成することができない。
【００１０】
（３）さらに、還元材として前記金属を添加する硼砂塩浴方法では、硼化処理を繰り返し行なう度に塩浴中に添加金属の酸化物（例えば、ＣａＯ、ＳｉＯ２、Ａｌ２Ｏ３）が蓄積され、その結果、塩浴の粘度上昇に伴う硼化物層生成機能の低下、作業性の悪化などを招き、塩浴の有効期間（寿命）が著しく短かくなるなど、硼化処理作業が困難となって生産性が著しく低下する。
【００１１】
そこで、本発明の目的は、硼化塩浴中のＡｌ２Ｏ３やＳｉＯ、ＣａＯなどの濃度が高くなることで皮膜品質の低下や処理効率の低下を招くようなことがなく、かつ作業の安全性の高い、鋼鉄部材表面に複合硬化層を形成する方法と、表面に複合硬化層を有する鋼鉄部材を提案することにある。
【課題を解決するための手段】
【００１２】
本発明は、従来技術が抱えている前述した課題し上掲の目的を実現するため、下記のような着想を基本とする解決手段を採用する。
（１）鋼鉄部材表面の硼化処理に先駆けて、該鋼鉄部材に予め浸炭処理を施して浸炭層を形成し、該鋼鉄部材の硬さや強度などの機械的性質を予め向上させておく。
（２）浸炭層を形成してなる前記鋼鉄部材を、化学的活性力に優れたＡｌ−Ｍｇ合金を還元材とする硼砂塩浴中に浸漬することによって、該浸炭層の上に硼化物層を重ねて形成し両者を融合させる。
（３）浸炭層と硼化物層とは、単なる積層（二重層）にとどまるものではなく、少なくともミクロ的には浸炭層中に硼化物が拡散し浸透し、浸炭層の一部が硼化して冶金的に完全に融合化した中間層のある複合硬化層と化したものを形成する。
【００１３】
前記のような着想の下に開発した本発明は、第１に、硼砂を主成分とする塩浴中にＡｌ−Ｍｇ合金を添加してなる溶融状態の硼砂塩浴中に、表面に浸炭層を設けてなる鋼鉄部材を浸漬することによって、該鋼鉄部材の表面に、浸炭層と硼化物層とからなる硼化浸炭複合化層を形成することを特徴とする鋼鉄部材表面への複合硬化層の形成方法に係るものである。
【００１４】
また、本発明は、第２に、還元材としてＡｌ−Ｍｇ合金を含む溶融状態の硼砂塩浴中に、表面に浸炭層を設けてなる鋼鉄部材を浸漬することによって、該浸炭層の上に硼化物層を形成したものであり、該浸炭層および硼化物層とが冶金的に融合して複合化した硼化浸炭複合化層となっていることを特徴とする表面に複合硬化層を有する鋼鉄部材についてものである。
【００１５】
なお、本発明においては、上述した基本的な構成を前提としたうえで、さらに下記のように構成することがより好ましい解決手段になり得るものと考えられる。
（１）前記硼化浸炭複合化層は、下層が鋼鉄部材表面に形成された浸炭層であり、その浸炭層の上に上層として硼化物層が形成されたものであって、該浸炭層および硼化物層は互いにその境界において融合して複合化した層であること、
（２）鋼鉄部材表面に形成される浸炭層は、粉末法や溶融塩法、ガス法、あるいは真空法のような浸炭法のうちから選ばれる１種以上の方法によって部材表面に直に形成されていること、
（３）前記Ａｌ−Ｍｇ合金は、Ｍｇを１．２〜９３ｍａｓｓ％含み、残部がＡｌおよび不可避的不純物からなり、直径２〜１０ｍｍ、長さ５〜２０ｍｍの小片または小塊であること、
（４）前記硼砂塩浴は、温度が７００℃〜１１５０℃の温度に維持されること、
（５）前記硼化浸炭複合化層の硼化物層は、上記硼砂塩浴中のＡｌ−Ｍｇ合金の還元反応によって硼砂成分から析出し遊離した活性硼素（Ｂ）によって形成された硬化層であること、
（６）前記硼化浸炭複合化層の下層に位置する該浸炭層は、鋼鉄部材の高強度化層であること、
【発明の効果】
【００１６】
本発明による浸炭層と硼化物層とを積層し、少なくとも境界部分において融合化してなる硼化浸炭複合化層を形成する方法およびこの方法によって形成された表面に複合硬化層を有する鋼鉄部材には、下記のような効果が期待できる。
（１）鋼鉄部材表面の浸炭層の上に硼化物層を形成するための硼砂塩浴として、還元材として従来のようなＡｌ粉末に代えてＡｌ−Ｍｇ合金を用いるため、浴中のＡｌ２Ｏ３からＡｌを生成させることができるので塩浴の化学活性力が向上し、浸炭層と硼化物とが融合化した硼化浸炭複合化層を形成することができる。
【００１７】
（２）硼砂塩浴の化学活性力の向上目的で添加するＡｌ−Ｍｇ合金は、小片または小塊として使用するため、粉末状のＡｌ還元材のような、空気中の湿度の吸着による水素ガスの発生や、高温の硼砂塩浴中に添加する際の急激な酸化反応熱による粒子の飛散がなく、環境汚染や危険な作業となることもなく、安全で安心な作業環境を保持することができる。
【００１８】
（３）前記Ａｌ−Ｍｇ合金は、融点６６０℃のＡｌと融点６５０℃のＭｇの合金であるため、硼砂塩浴の処理温度７００℃〜１１５０℃では完全に溶融して、硼砂成分（Ｎａ２Ｂ４Ｏ７）から活性硼素（Ｂ）を効率よく析出して遊離するので、浸炭層との拡散融合に伴う複合化に適した硼化物層の形成に寄与する。
【００１９】
（４）Ａｌ−Ｍｇ合金を還元材として使用する硼砂塩浴では、塩浴中に残留するＡｌ２Ｏ３微粒子の量が少なく、長期間にわたって好適な塩浴環境を維持できるので、生産性の向上、生産コストの低減効果が大きい。
【００２０】
（５）前記Ａｌ−Ｍｇ合金は、Ｍｇ含有量１．２〜９３ｍａｓｓ％の範囲の合金が好適であるが、これらの合金は溶射皮膜材料および一般構造材料として市販されており、入手が容易である。
【００２１】
（６）浸炭層と硼化物層とがこれらの境界部分において融合して一体化してなる複合化層（硼化浸炭複合化層）は、それぞれの層が有する硬さ、耐摩耗性に加え、耐用期間が著しく延び、昨今の科学技術が要求する一段と厳しい性能に十分に応え得るものになる
【図面の簡単な説明】
【００２２】
【図１】浸炭層と硼化物層からなる硼化浸炭複合化層を形成するための本発明に係る処理工程の流れを示す図である。
【図２】浸炭層を有する鋼鉄部材の表面に硼化物層を形成した部材の断面ミクロ組織を示した図である。
【図３】浸炭層のない鋼鉄部材の表面に硼化物層を形成した部材の断面ミクロ組織を示した図である。
【発明を実施するための形態】
【００２３】
図１は、本発明を実施するための処理工程の流れ示すものである。以下、本発明の実施形態の一例をこの工程順に従って具体的に説明する。
（１）浸炭層を有する鋼鉄部材と浸炭層の化学特性
本発明において、鋼鉄部材表面に浸炭層を形成する方法としては、次のような方法を採用することができる。例えば、炭素にＮａ２ＣＯ３、ＣａＣＯ３などの浸炭促進剤を添加した粉末中に鋼鉄部材を埋没させて加熱する粉末法、ＮａＣＮ、ＮａＣＮＯ、Ｎａ２ＣＯ３などの塩浴中に、鋼鉄部材を浸漬して部材表面に浸炭層や浸炭・窒化層を形成する方法などが知られている。その他、高温のＣＯガスや炭化水素ガス中で処理するガス浸炭法、メタン、プロパンなどを浸炭源として１０〜数十ｋＰａの減圧中で処理する真空浸炭法により鋼鉄部材表面に浸炭層または浸炭・窒化層を形成する方法などでもよい。
【００２４】
このような方法によって形成された鋼鉄部材表面の浸炭層は、硬くかつ機械的強度が高い。一方、この浸炭層の表面は、炭化物層特有の化学変化を受け難い不働態化面に変化しているため、化学活性力の低い従来の硼砂塩浴に浸漬しても、その浸炭層の上に高品質の硼化物層を形成することはできない。
【００２５】
そこで、本発明では、従来のＡｌ粉末などを還元材として添加してなる硼砂塩浴に比べ、より高い化学活性力を発揮する還元材、即ちＡｌ−Ｍｇ合金を添加するという新規な方法を採用することによって、前述した課題を解決するようにしたのである。
【００２６】
なお、前記浸炭層を形成するための鋼鉄部材としては、日本工業規格（ＪＩＳ）規定の機械構造用炭素鋼、合金鋼、各種ステンレス鋼、耐熱鋼、工具鋼、鋳鍛造鋼など、好ましくは易浸炭性の鋼種を用いることが好ましい。
【００２７】
（２）塩浴の主成分となる硼砂の性状とその役割
本発明で用いる塩浴は、主成分が硼砂（Ｎａ２Ｂ４Ｏ７）であり、この塩浴中には、さらに還元材としてＡｌ−Ｍｇ合金、とくに後述するように小片または小塊にしたものを添加してなる、いわゆる活性硼素を含有する硼砂塩浴である。そして、この硼砂塩浴中の前記活性硼素こそが鋼鉄基材表面の、特に浸炭層の上に硼化物層を形成するために重要な役割を担う成分である。
【００２８】
本発明で使用可能な硼砂は市販品のものでよいが、その多くは結晶水を含むＮａ２Ｂ４Ｏ７・１０Ｈ２Ｏの化学式で示されるものである。一般に、硼砂はこれを加熱すると、３５０℃〜４００℃で結晶水を放出してガラス状の粘性を有する融態となる。そして、ガラス状になった硼砂は、大気を遮断して空気の内部侵入を防止して無酸化環境を構成する。従って、もし浸炭層以外に被処理鋼鉄部材の表面に薄い酸化膜が残留しているような場合、これを除去するフラックスとしての作用も発揮し、前記硼化浸炭複合化層の形成を円滑に進行させるものである。
【００２９】
なお、前記硼砂塩浴中には、ＬｉやＮａ、Ｋなどのアルカリ金属、およびＣａやＭｇ、Ｂa、Ｓｒなどのアルカリ土類金属の水酸化物、炭酸塩、塩化物、酸化物、フッ化物をはじめ、Ｂ２Ｏ３、Ｂ４Ｃ、ＫＢＦ４、ＮａＢＦ４などの含硼素化合物などを添加しても、本発明に係る硼化鉄皮膜を形成することができるので、これらの化合物の添加を制限されるものではない。
【００３０】
本発明の実施に適した該硼砂塩浴の温度は、７００℃〜１１５０℃の範囲が好適である。その理由は、７００℃よりも低い温度では塩浴の粘度が高くなりすぎて取り扱いが困難となるだけでなく、Ａｌ−Ｍｇ合金による活性硼素（Ｂ）の生成反応および被処理鋼鉄部材の浸炭層表面に形成される硼化物層の形成速度が遅くなるからである。また、その温度が１１５０℃よりも高いと、硼砂塩浴自体の酸化熱分解反応が速くなりすぎるとともに、塩浴槽の溶解による溶損現象が顕著となり、生産コストの上昇、作業時間の短縮による処理コストの上昇を招く。
【００３１】
（３）硼砂塩浴中におけるＡｌ−Ｍｇ合金の作用機構
以下に、７００℃〜１１５０℃に加熱された溶融状態の硼砂塩浴中におけるＡｌ−Ｍｇ合金の作用機構について、従来技術に属するＡｌ粉末添加の場合と比較して説明する。Ａｌ−Ｍｇ合金とＡｌ粉末は、それぞれ硼砂塩浴中において、下記の反応によって活性硼素（Ｂ）を発生するものと考えられる。
Ｎａ２Ｂ４Ｏ７＋Ａｌ→ｘＢ＋ｙＡｌ２Ｏ３      （１）
Ｎａ２Ｂ４Ｏ７＋Ｍｇ→ｘＢ＋ｙＭｇＯ        （２）
【００３２】
前記（１）式は、従来技術に属するＡｌ粉末のみを添加した場合の還元反応式であり、硼素（Ｂ）の生成に伴って、Ａｌ粉末が微粒子状のＡｌ２Ｏ３に変化して塩浴中に残留することになる。一方、Ａｌ−Ｍｇ合金添加の場合には、前記（１）式と前記（２）式の還元反応によって化学的活性力の強い硼素（Ｂ）、即ち活性硼素（Ｂ）が生成するが、Ａｌに比べてＭｇの方が酸化物生成自由エネルギーが小さいため、Ｍｇによる還元反応の方が熱力学的に強く、短時間かつ低温の領域でもより速やかに活性硼素（Ｂ）の析出を果すことができる。
【００３３】
本発明において特徴的な硼化浸炭複合化層、とくに浸炭層の上に形成される硼化物層は、通常、同一の硼砂塩浴を用いてその処理を繰り返すことによって行なわれるが、従来は、その都度、Ａｌ粉末を添加することによってが行なわれている。しかし、このようなＡｌ添加作業を繰り返すと、前記（１）式の反応によってＡｌ２Ｏ３微粒子が多く生成するようになり、しかもその全量が当該塩浴中に残留することになる。
【００３４】
一般に、Ａｌ２Ｏ３は、２０５０℃の高融点酸化物であり、塩浴中では常に微細な固体粒子の形態で存在するため、その残留量が増加すると、次のような現象が顕在化する。
（１）硼砂塩浴の化学的活性が低下して、前記（１）式による活性硼素（Ｂ）の生成量が少なくなる。
（２）硼砂塩浴の粘度が高くなるため、Ａｌ粉末を添加しても塩浴中に均等に分散することがなくなり、被処理鋼鉄部材の表面に形成される硼化物層の品質に大きなバラツキが見られるようになる。
（３）上記（２）の現象が顕著となると、やがて硼砂塩浴としての機能を消失することになるため、産業廃棄物として処理されることになり、硼砂塩浴としての有効な使用期間の短縮に伴う、生産コストの上昇原因となる。
（４）Ａｌ２Ｏ３微粒子自体は、化学的に非常に安定な酸化物であるうえ、ガラス状の硼砂塩浴中に含まれていることもあって、その物理的な除去方法は、極めて困難な状況にある。
【００３５】
この点に関し、本発明のように硼砂塩浴中に、従来の金属Ａｌの添加に代え、還元材としてＡｌ−Ｍｇ合金を、前記Ａｌ２Ｏ３微粒子を含む硼砂塩浴中に添加すると、合金中のＭｇが下記（３）式の反応によって、Ａｌ２Ｏ３をＡｌに還元する作用を発揮する。
Ａｌ２Ｏ３＋３Ｍｇ→３ＭｇＯ＋２Ａｌ    （３）
【００３６】
即ち、本発明のように、硼砂塩浴中へのＡｌ−Ｍｇ合金の添加する方法というのは、硼砂塩浴が新しい環境条件（建浴当初）では、前記（１）式と（２）式の反応によって活性硼素（Ｂ）の生成を行い、（１）式の反応によって生成するＡｌ２Ｏ３が多くなってくると、（３）式の反応によってＡｌ２Ｏ３をＡｌ微粒子へ還元し、再度（１）式の反応に寄与させることが可能になる。
【００３７】
本発明においては、上記の反応を効果的に行なうため、Ａｌ−Ｍｇ合金に含まれるＭｇ量を１．２ｍａｓｓ％〜９３ｍａｓｓ％の範囲とし、かつ適用する硼砂塩浴中のＡｌ２Ｏ３残留量に応じて、最適なＭｇ成分量の合金を使用することとした。具体的にはＡｌ２Ｏ３残留量が少ない場合には、低Ｍｇ含有Ａｌ−Ｍｇ合金を用い、Ａｌ２Ｏ３残留量が多い場合は高Ｍｇ含有Ａｌ−Ｍｇ合金を使用することによって対応する。
【００３８】
（３）還元材としてのＡｌ−Ｍｇ合金材料の化学成分とその形状および寸法
前述したように、本発明において特徴的なことの１つとして、前記硼化物層形成用金属化合物である還元材として、Ａｌ−Ｍｇ合金を用いることにある。この合金の化学成分は、Ｍｇ：１．２〜９３ｍａｓｓ％、残部がＡｌおよび不可避的不純物であるものが好ましく、さらにＭｇ５〜５０ｍａｓｓ％のものを用いることがより好ましい。その理由は、Ｍｇの含有量が１．２ｍａｓｓ％（ただし、好ましい例では５ｍａｓｓ％）よりも少ないと、Ｍｇによる酸化アルミニウム（Ａｌ２Ｏ３）の還元作用に長時間を要するうえ還元できる量が少なく、一方、９３ｍａｓｓ％（ただし、好ましい例では５０ｍａｓｓ％）よりも多いと、前記Ａｌ２Ｏ３の還元作用によるＡｌ粒子の生成量が増加して塩浴の化学活性度が、必要以上に高くなって鋼製の塩浴槽と反応して、その溶解成分による塩浴の汚染および塩浴槽の寿命を短くするからである。
なお、市販のＡｌ−Ｍｇ合金は、微量のＺｎ、Ｍｎ、Ｆｅ、Ｓｉ、Ｃｕ、ＣｒあるいはＴｉなど、またその他の不可避的不純物が含まれているが、これらは本発明の作用、効果を得る上であまり障害とならないため、特には規制されない。
【００３９】
具体的な市販のＡｌ−Ｍｇ合金として、日本工業規格ＪＩＳ  Ｈ４０４０規定の「アルミニウムおよびアルミニウム合金の棒及び線」の合金番号２０２４（Ｍｇ：１．２〜１．８％）を最低のＭｇ含有量とし、最大Ｍｇ含有量として、ＪＩＳ  Ｈ４２０２規定の「マグネシウム合金継目無管」ＭＴ２（Ａｌ：５．５〜６．５％、残余：Ｍｇ他）を使用することができる。
【００４０】
これらのＡｌ−Ｍｇ合金材料は、いずれも市販品であるため入手および取り扱いが容易である。従って、Ｍｇ含有量の多い合金であっても、安全性が高く、本発明の目的に叶う好適な還元材である。
【００４１】
さらに、Ａｌ−Ｍｇ合金を塩浴中に添加する場合には、取り扱い上の安全性を考慮して、直径２〜１０ｍｍ、長さ５〜２０ｍｍの小片または小塊のものを用いることが好ましい。その理由は、この程度の大きさのものは、塩浴の操業条件である７００℃〜１１５０℃の温度環境では、容易に溶融状態となって硼砂塩浴と反応し、硼化物層の形成源となる活性硼素（Ｂ）を遊離状態（析出）とすることができる。因みにＡｌの融点は６６０℃、Ｍｇの融点は６５０℃である。
【００４２】
（５）浸炭層と硼化物層の融合化反応の機構とその代表例
本発明において特徴的なことは、鋼鉄部材の表面に対して第一次処理として浸炭層を形成し、その浸炭層の上に第二次処理として硼化物層を形成し、さらにこれらの層を融合させて複合化させてなる硼化浸炭複合化層を形成することにある。このような構成にする理由は、鋼鉄部材中に含まれているＦｅ、Ｖ、Ｗ、Ｃｒ、Ｎｂ、Ｔａ、Ｔｉ、Ｍｏなどの炭化物形成金属と炭素とを結合させることで、硬くかつ高融点で高温強度に優れた金属炭化物層、即ち浸炭層を生成させて該鋼鉄部材自体を強化することにある。これらの金属炭化物は、Ｆｅ２−３Ｃ、ＶＣ、ＷＣ、Ｃｒ３Ｃ２、ＮｂＣ、ＴｉＣ、ＴａＣ、ＭｏＣなどの集合体として浸炭層を形成し、鋼鉄部材に大きな外圧が負荷された場合にも、基材が座屈や塑性変形することなく、原型を長期間にわたって維持する上で有利である。
【００４３】
この点、鋼鉄部材の表面に硼化物層を単独に形成した場合には、硼化物層自体は硬くかつ耐摩耗性には優れているものの、大きな外圧が負荷されると、基材の鋼鉄部材が僅かに変形したり、歪みを発生すると容易に割れを発生して、その機能を消失することとなる。即ち、該硼化物層は、セラミック質特有の高硬度、高融点、高強度を有する一方、変形や衝撃によって割れ易い脆性層であり、本発明は正にそうした弱点を、浸炭層の形成によって克服することにしたのである。
【００４４】
本発明において、鋼鉄部材の表面に浸炭層と共にその上部にさらに硼化物層をも形成するもうーつの理由は、両層の境界部分を相互に融合させて複合化させることにより高い密着性を発揮させることにある。例えば、ステンレス鋼や合金鋼のようにＮｉを含有する鋼鉄部材は、浸炭処理を施してもＮｉは炭化物を形成することなく、他の炭化物中に金属Ｎｉとして混在しているため、浸炭層の高硬度、高強度化には寄与していない。
【００４５】
しかし、このような材料であっても、さらに硼化処理を施すと、ＮｉはＮｉＢに変化して高硬度、高強度を有するセラミック質として浸炭層中に含まれるようになる。さらに、浸炭層中の炭化クロム（Ｃｒ３Ｃ２）などは、炭化クロム生成自由エネルギーより低い硼化クロム（ＣｒＢ２）へ変化するなど、浸炭層と硼化物層を形成する金属、金属化合物が、相互に化学変化を起こして融合化するので、両層は極めて密着性に優れた複合化層を形成することとなる。
【００４６】
図２は、浸炭層を有する鋼鉄部材（ＳＭ４００鋼）の表面に、さらに硼化物層を重ねて形成した場合の断面ミクロ組織を示したものである。黒色の浸炭層部の上に白色の硼化物層が形成され、しかも両層が相互に融合化した状態にあることが認められる。
【００４７】
一方、図３は、鋼鉄部材（ＳＵＳ４１０鋼）上に直に硼化物層を形成した場合の断面ミクロ組織を示したものである。この場合、硼化物層は形成されているものの、基材のＳＵＳ４１０鋼の許容耐圧力や許容変形応力が負荷されると、硼化物層に割れが発生して本来の特性が消失しやすい状態となる。
【００４８】
（６）硼化浸炭複合化層の熱処理と表面仕上げ
前記硼化浸炭複合化層を形成するまでには、鋼鉄部材自体が熱履歴を受けて金属組織が変化して機械的強度を低下させたり、熱変形させたりすることが多い。そこで、硼化浸炭複合化層を、必要に応じて後で熱処理（例えば、鋼鉄部材の変態点Ａｃ１＋３０℃〜５０℃で０．５〜２時間程の焼ならし）を行なって金属組織を正常化したり、変形を是正するなどの処理を行なうことが好ましい。これらの後熱処理方法および条件は鋼種ごとに異なるため既知の方法を採用する。
【００４９】
また、前記硼化浸炭複合化層の表面は、平滑ではないので、プレス金型などに利用する場合には、研削、研磨し、ときにはパフ研磨して鏡面に仕上げることも可能であるので、その用途に応じて適宜な仕上げ程度を決定すればよい。
【実施例】
【００５０】
＜実施例１＞
この実施例では、６５０℃〜１２００℃の温度範囲に変化させた硼砂塩浴中にＭｇ含有量の異なるＡｌ−Ｍｇ合金を添加した試験塩浴を調整し、その後、この塩浴中にＳＭ４００鋼試験片を浸漬して、その表面に形成される硼化物層の形成状況を調査した。
（１）供試塩浴
ＳＵＳ３１０鋼の容器中に硼砂２０ｋｇを投入した後、加熱溶融させ、塩浴温度６５０℃〜１２００℃の温度範囲に維持しつつ、それぞれ所定の温度に供試鋼試験片を６時間浸漬した。
【００５１】
（２）Ａｌ−Ｍｇ合金材の種類と添加量
前記硼砂塩浴中に添加するＡｌ−Ｍｇ合金として、Ｍｇ含有量１．２ｍａｓｓ％〜９３ｍａｓｓ％、残部が主としてＡｌからなる合金を直径５〜１０ｍｍ×長さ２０ｍｍの小片に加工し、硼砂量の約１０ｍａｓｓ％の割合で添加した。
また、比較例として、市販のＡｌ２Ｏ３粉末も約１０ｍａｓｓ％となるように硼砂塩浴中に添加した。
【００５２】
（３）供試鋼種
ＳＭ４００鋼（寸法：直径１０ｍｍ×長さ３０ｍｍ）を用い、その表面に浸炭層を７００ｍｍ厚に形成した鋼鉄部材を供試した。
（４）評価方法
浸漬試験後の供試鋼試験片に形成されている硼化物層の形成状況を金属顕微鏡を用いて観察するとともに、その皮膜のミクロ硬さを測定した。
【００５３】
（５）試験結果
試験結果を表１に示した。この表１に示す結果から明らかなように、塩浴温度６５０℃では、硼化物層の形成は認められなかった。この原因の大部分は、塩浴温度６５０℃では、Ａｌ粉末の融点６６０℃より低く、Ｍｇの融点６５０℃とほぼ同じ温度であるため、両金属とも硼砂から活性硼素（Ｂ）を還元する作用が弱かったためと考えられる。
【００５４】
これに対し、温度の高い７００℃〜１２００℃の硼砂塩浴中では、Ａｌ粉末、Ａｌ−Ｍｇ合金とも完全な溶融状態となって塩浴中に分散するとともに、硼砂を還元して硼化物層の形成に寄与するとともに、その皮膜のミクロ硬さもＨＶ：１６００以上を有するなど、良好な作業温度条件であることが判明した。
また、この温度範囲で形成される硼化物層の性状、ミクロ硬さなどは、Ａｌ粉末、Ａｌ−Ｍｇ合金ともほぼ同等であり、有意差は認められていない。
なお、硼砂塩浴を１２００℃に加熱すると、硼砂自体の熱分解反応が発生する兆候が見られることから、長期間にわたって使用する塩浴の安定的性能発揮限界温度は１１５０℃にあるものと考えられる。
【００５５】
さらに、この実施例において、Ａｌ粉末とＡｌ−Ｍｇ合金の作用機構は、ほぼ同等であることが判明したが、その取り扱い上、特に作業の安全上において、両者に大きな相違があることが判明した。即ち、本発明に従うＡｌ−Ｍｇ合金の添加は、それぞれの温度に加熱された硼砂塩浴に直接添加することが可能であり、その取り扱い上極めて安全であった。
【００５６】
一方、Ａｌ粉末は塩浴上に堆積して沈降することがなく、空気中で高温加熱された際、具体的には８００℃〜１０００℃に加熱された塩浴表面に添加すると、急激な酸化反応に伴う昇温現象が加わり、Ａｌ粉末またはその酸化物のＡｌ２Ｏ３粉末が周囲に飛散するなどの問題が発生した。
【００５７】
【表１】
2017008399.tif 000003
【００５８】
＜実施例２＞
この実施例では、硼砂塩浴にＡｌ粉末を継続的に添加しつつ、硼化処理を実施する場合を想定し、塩浴中に増加し続けるＡｌ２Ｏ３微粒子の硼化物層の品質および作業性に与える影響について、本発明に適合するＡｌ−Ｍｇ合金の場合と比較した。
【００５９】
（１）供試塩浴
比較例の塩浴組成：硼砂２０ｋｇ、Ａｌ粉末４００ｇ、Ａｌ２Ｏ３２ｋｇ
発明例の塩浴組成：硼砂２０ｋｇ、Ａｌ−３０ｍａｓｓ％  Ｍｇ４００g、Ａｌ２Ｏ３２ｋｇ
（２）供試鋼種
供試鋼種として、Ｓｍ４００鋼を用い、直径１０ｍｍ×長さ１５ｍｍの試験片に加工した後、浸炭処理によって浸炭層を８００ｍｍ厚に形成した。
（３）塩浴温度・浸漬時間
９６０℃×５ｈとした。
（４）評価方法
供試鋼試験片の表面に形成された硼化物層の硬さおよびその断面ミクロ組織観察によって評価した。
【００６０】
（５）試験結果
試験結果を表２に示した。この表に示す結果から明らかなように、Ａｌ粉末を添加する従来型の塩浴中には、添加したＡｌ粉末のすべてがＡｌ２Ｏ３となって塩浴中に残留するため、その残留量が多くなると、Ａｌ粉末を添加してもその作用効果は著しく低下していることが認められる。即ち、Ａｌ粉末の添加による硼砂（Ｎａ２Ｂ４Ｏ７）の還元作用による活性硼素（Ｂ）の析出、遊離作用が低下する結果、試験片表面に形成される硼化物層の厚さが薄くなるとともに、表層部では割れが多数発生し、その割れ部には多量のＡｌ２Ｏ３微粒子が残存しているのが認められた。ただ、硼化物層の硬さについては、ＨＶ：１６００以上を示し、両者に相違は認められなかった。
【００６１】
これに対して、Ａｌ−Ｍｇ合金を添加した塩浴中では、多量のＡｌ２Ｏ３微粒子が存在していても、Ｍｇ成分による還元反応によってＡｌ微粒子となって、再び硼化物層の形成作用に寄与するため浴が活性化し、その結果として、割れの少ない硼化物層の形成速度を大きくする傾向が認められた。
【００６２】
なお、Ａｌ２Ｏ３微粒子が多量に残留している塩浴は、粘度が高く、試験片を引き上げた際にも多量の塩浴が付着する現象が認められた。この現象から、塩浴中に浸漬した試験片の表面では、活性硼素（Ｂ）を含む塩浴との流動接触の機会が少なくなるとともに、多量のＡｌ２Ｏ３微粒子の付着による硼化物層形成反応の妨げ作用が誘発されている可能性が大きい。
【００６３】
【表２】
2017008399.tif 000004
【００６４】
＜実施例３＞
この実施例では、硼砂塩浴中にＡｌ−Ｍｇ合金を添加した塩浴を用い、鋼鉄部材に対する浸炭の有無と、その表面に形成される複合化層の関係について調査した。
（１）供試塩浴
硼砂  ３０ｋｇ、Ａｌ−２０ｍａｓｓ％Ｍｇ合金４００g
（２）供試鋼種
ＪＩＳに規定されている鋼種記号ＳＫ６０、Ｓｋ１４０、S３５Ｃ、ＳＣ３６０、ＦＣ１００を用いて直径１０ｍｍ×長さ１５ｍｍ寸法の試験片を作製した後、ガス浸炭法によって、試験片の表面に浸炭層を形成させた。また比較例として、浸炭層を形成しない試験片も準備した。
（３）硼化処理条件
前記供試塩浴の温度を９００℃に維持し、５時間浸漬した。
（４）評価方法
塩浴から引き上げた試験片表面に形成されている硼化物層の断面ミクロ組織を観察し、浸炭層および硼化物層の形成状況から硼化浸炭複合化層の有無を判定した。
【００６５】
（５）試験結果
試験結果を表３に示した。この表に示す結果から明らかなように、炭素含有量の高い供試鋼種、例えば試験片Ｎｏ．４のＳＫ１４０のように、炭素含有量約１．５ｍａｓｓ％の試験片でも複合化層は形成されず、硼化物層のみの存在が確認されているだけである。また、試験片Ｎｏ．１０のようにミクロ組織観察によって、遊離状のグラファイトが存在するＦＣ材であっても、複合化層の形成は認められない。
これに対して、供試鋼種の炭素含有量の多少に関係なく、浸炭処理を施した後に硼化処理を行なうと、すべての鋼種試験片の表面に品質の安定した複合化層の形成が認められた。
【００６６】
【表３】
2017008399.tif 000005
【産業上の利用可能性】
【００６７】
本発明は、浸炭層を有する鋼鉄部材を硼化処理することによって得られる浸炭層と硼化物層からなる複合化層を形成する技術であり、形成されたその複合化層は高硬度で優れた耐摩耗性や耐食性に加え、高温強度も保有しているため、石油精製・石油化学プラントなどの硬質の触媒粒子を含む高温ガスを取り扱いう機器・装置部材、石炭ポイラの各種金具類の耐エロージョン対策として好適に用いることができる。
その他、本発明は、前記複合化層の表面を精密仕上加工することによって、各種プレス金型、線材圧延機の穴型、草刈機用の刃物類など耐摩耗性とその耐久性が要求される部材への表面処理技術としても利用できる。
【図１】
2017008399.tif 000006
【図２】
2017008399.tif 000007
【図３】
2017008399.tif 000008
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
硼砂を主成分とする塩浴中にＡｌ−Ｍｇ合金を添加してなる７００℃〜１５００℃の温度に維持された溶融状態の硼砂塩浴中に、予め表面に浸炭層を設けてなる鋼鉄部材を浸漬することによって、該鋼鉄部材表面の浸炭層の上に上層として硼化物層が形成されると同時に該浸炭層および硼化物層を互いにその境界において融合して複合化した層からなる硼化浸炭複合化層を形成し、その後、該硼化浸炭複合化層を有する鉄鋼部材をその変態点ＡＣ１＋３０〜５０℃で０．５〜２時間の熱処理を施すことを特徴とする鋼鉄部材表面への複合硬化層の形成方法。
【請求項２】
鋼鉄部材表面に形成される浸炭層は、粉末法、溶融塩法、ガス法および真空法のうちから選ばれるいずれか１種以上の浸炭法によって部材表面に直に形成されていることを特徴とする請求項１に記載の鋼鉄部材表面への複合硬化層の形成方法。
【請求項３】
前記Ａｌ−Ｍｇ合金は、Ｍｇを１．２〜９３ｍａｓｓ％含み、残部がＡｌおよび不可避的不純物からなり、直径２〜１０ｍｍ、長さ５〜２０ｍｍの小片または小塊であることを特徴とする請求項１または２に記載の鋼鉄部材表面への複合硬化層の形成方法。
【手続補正３】
【補正対象書類名】明細書
【補正対象項目名】０００１
【補正方法】変更
【補正の内容】
【０００１】
本発明は、鋼鉄部材の表面に浸炭層と硼化物層とからなる複合硬化層を形成する方法に関するものである。
【手続補正４】
【補正対象書類名】明細書
【補正対象項目名】００１１
【補正方法】変更
【補正の内容】
【００１１】
そこで、本発明の目的は、硼化塩浴中のＡｌ２Ｏ３やＳｉＯ、ＣａＯなどの濃度が高くなることで皮膜品質の低下や処理効率の低下を招くようなことがなく、かつ作業の安全性の高い、鋼鉄部材表面に複合硬化層を形成する方法を提案することにある。
【手続補正５】
【補正対象書類名】明細書
【補正対象項目名】００１３
【補正方法】変更
【補正の内容】
【００１３】
前記のような着想の下に開発した本発明は、硼砂を主成分とする塩浴中にＡｌ−Ｍｇ合金を添加してなる７００℃〜１５００℃の温度に維持された溶融状態の硼砂塩浴中に、予め表面に浸炭層を設けてなる鋼鉄部材を浸漬することによって、該鋼鉄部材表面の浸炭層の上に上層として硼化物層が形成されると同時に該浸炭層および硼化物層を互いにその境界において融合して複合化した層からなる硼化浸炭複合化層を形成し、その後、該硼化浸炭複合化層を有する鉄鋼部材をその変態点ＡＣ１＋３０〜５０℃で０．５〜２時間の熱処理を施すことを特徴とする鋼鉄部材表面への複合硬化層の形成方法に係るものである。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
なお、本発明においては、上述した基本的な構成を前提としたうえで、さらに下記のように構成することがより好ましい解決手段になり得るものと考えられる。
（１）鋼鉄部材表面に形成される浸炭層は、粉末法、溶融塩法、ガス法および真空法のうちから選ばれるいずれか１種以上の浸炭法によって部材表面に直に形成されていること、
（２）前記Ａｌ−Ｍｇ合金は、Ｍｇを１．２〜９３ｍａｓｓ％含み、残部がＡｌおよび不可避的不純物からなり、直径２〜１０ｍｍ、長さ５〜２０ｍｍの小片または小塊であること、
（３）前記硼化浸炭複合化層の硼化物層は、上記硼砂塩浴中のＡｌ−Ｍｇ合金の還元反応によって硼砂成分から析出し遊離した活性硼素（Ｂ）によって形成された硬化層であること、
（４）前記硼化浸炭複合化層の下層に位置する該浸炭層は、鋼鉄部材の高強度化層であること、
【手続補正８】
【補正対象書類名】明細書
【補正対象項目名】００４８
【補正方法】変更
【補正の内容】
【００４８】
（６）硼化浸炭複合化層の熱処理と表面仕上げ
前記硼化浸炭複合化層を形成するまでには、鋼鉄部材自体が熱履歴を受けて金属組織が変化して機械的強度を低下させたり、熱変形させたりすることが多い。そこで、硼化浸炭複合化層を、後で処理、（即ち、鋼鉄部材の変態点Ａｃ１＋３０℃〜５０℃で０．５〜２時間程の焼ならし）を行なって金属組織を正常化したり、変形を是正するなどの処理を行なう。